(57)【要約】【課題】清浄組成物を提供する。【解決手段】ａ）無水マレイン酸、マレイン酸およびこれらの組み合わせから選択されるモノマーを含む反応混合物を作り；ｂ）ジカルボン酸モノマー１モル当たり０．９−２．１当量モルの量で塩基を加え；ｃ）金属促進剤を加え；ｄ）水溶性開始剤を供給して重合反応を開始させ；ｅ）任意の他の水溶性モノエチレン性不飽和モノマーを重合反応中に反応混合物に供給し；ｆ）重合中反応混合物を８０−１４０℃に保ち；ｇ）重合中反応混合物を４０−６５重量％の反応固形分に保ち；ｈ）６時間未満の重合反応時間でモノマーを重合させ；ｉ）ポリマー生成物の総重量を基準に、残留ジカルボン酸モノマーを１．５重量％未満含むポリマー生成物を回収する工程を含む水性ラジカル重合法によって製造された、少なくとも１種の水溶性ポリマー生成物を含む、清浄組成物。【選択図】なし【特許請求の範囲】
【請求項１】
ａ）無水マレイン酸、マレイン酸およびこれらの組み合わせからなる群から選択される少なくとも１種のモノエチレン性不飽和ジカルボン酸モノマーを含む反応混合物であって、該反応混合物に加えられるジカルボン酸モノマーの総量は、モノマーの総重量を基準として７０−１００重量％である反応混合物を作り；
ｂ）ジカルボン酸モノマー１モル当たり０．９−２．１当量モルの量で、反応混合物に対して少なくとも１種の塩基を加え；
ｃ）少なくとも１種の金属促進剤を反応混合物に加え；
ｄ）少なくとも１種の水溶性開始剤を反応混合物に供給して、重合反応を開始させ；
ｅ）１種又はそれ以上の任意の他の水溶性モノエチレン性不飽和モノマーを、反応混合物に供給される任意の他の水溶性モノマーの総量がモノマーの総重量を基準として０−３０重量％である量で、重合反応中に反応混合物に供給し；
ｆ）重合中、反応混合物を、８０℃−１４０℃の反応温度に保ち；
ｇ）重合中、反応混合物を、４０−６５重量％の反応固形分に保ち；
ｈ）６時間未満の重合反応時間でモノマーを重合させ；及び
ｉ）ポリマー生成物の総重量を基準として、残留ジカルボン酸モノマーを１．５重量％未満含むポリマー生成物を回収する
工程を含み；
ここで、工程ｃ）は、工程ｄ）の前または工程ｄ）の間に行われ；
工程ｄ）およびｅ）は、反応混合物の温度を８０℃−１４０℃に保ちつつ行われ；
工程ｄ）およびｅ）は、工程ｂ）の後に行われる、
水性ラジカル重合法によって製造された、少なくとも１種の水溶性ポリマー生成物を含む、清浄組成物。
【請求項２】
ポリマー生成物が、組成物の総重量を基準として０．５−５０重量％のレベルで存在している請求項１記載の清浄組成物。
【請求項３】
該組成物が、洗剤配合物である請求項１記載の清浄組成物。
【請求項４】
請求項１記載の組成物を用いて、洗濯物を清浄する方法。
【請求項５】
請求項１記載の組成物を用いて、自動皿洗い機において清浄する方法。
【請求項６】
請求項１記載の組成物を用いて、硬質表面を清浄する方法。
【請求項７】
ａ）無水マレイン酸、マレイン酸およびこれらの組み合わせからなる群から選択される少なくとも１種のモノエチレン性不飽和ジカルボン酸モノマーを含む反応混合物であって、該反応混合物に加えられるジカルボン酸モノマーの総量は、モノマーの総重量を基準として７０−１００重量％である反応混合物を作り；
ｂ）ジカルボン酸モノマー１モル当たり０．９−２．１当量モルの量で、反応混合物に対して少なくとも１種の塩基を加え；
ｃ）少なくとも１種の金属促進剤を反応混合物に加え；
ｄ）少なくとも１種の水溶性開始剤を反応混合物に供給して、重合反応を開始させ；
ｅ）１種又はそれ以上の任意の他の水溶性モノエチレン性不飽和モノマーを、反応混合物に供給される任意の他の水溶性モノマーの総量がモノマーの総重量を基準として０−３０重量％である量で、重合反応中に反応混合物に供給し；
ｆ）重合中、反応混合物を、８０℃−１４０℃の反応温度に保ち；
ｇ）重合中、反応混合物を、４０−６５重量％の反応固形分に保ち；
ｈ）６時間未満の重合反応時間でモノマーを重合させ；及び
ｉ）ポリマー生成物の総重量を基準として、残留ジカルボン酸モノマーを１．５重量％未満含むポリマー生成物を回収する
工程を含み；
ここで、工程ｃ）は、工程ｄ）の前または工程ｄ）の間に行われ；
工程ｄ）およびｅ）は、反応混合物の温度を８０℃−１４０℃に保ちつつ行われ；
工程ｄ）およびｅ）は、工程ｂ）の後に行われる、
水性ラジカル重合法によって製造された、少なくとも１種の水溶性ポリマー生成物を、０．１−５００ｐｐｍのレベルで、水循環システムに対して加えることによって、水循環システムにおけるスケール形成を抑制する方法。
【請求項８】
ａ）無水マレイン酸、マレイン酸およびこれらの組み合わせからなる群から選択される少なくとも１種のモノエチレン性不飽和ジカルボン酸モノマーを含む反応混合物であって、該反応混合物に加えられるジカルボン酸モノマーの総量は、モノマーの総重量を基準として７０−１００重量％である反応混合物を作り；
ｂ）ジカルボン酸モノマー１モル当たり０．９−２．１当量モルの量で、反応混合物に対して少なくとも１種の塩基を加え；
ｃ）少なくとも１種の金属促進剤を反応混合物に加え；
ｄ）少なくとも１種の水溶性開始剤を反応混合物に供給して、重合反応を開始させ；
ｅ）１種又はそれ以上の任意の他の水溶性モノエチレン性不飽和モノマーを、反応混合物に供給される任意の他の水溶性モノマーの総量がモノマーの総重量を基準として０−３０重量％である量で、重合反応中に反応混合物に供給し；
ｆ）重合中、反応混合物を、８０℃−１４０℃の反応温度に保ち；
ｇ）重合中、反応混合物を、４０−６５重量％の反応固形分に保ち；
ｈ）６時間未満の重合反応時間でモノマーを重合させ；及び
ｉ）ポリマー生成物の総重量を基準として、残留ジカルボン酸モノマーを１．５重量％未満含むポリマー生成物を回収する
工程を含み；
ここで、工程ｃ）は、工程ｄ）の前または工程ｄ）の間に行われ；
工程ｄ）およびｅ）は、反応混合物の温度を８０℃−１４０℃に保ちつつ行われ；
工程ｄ）およびｅ）は、工程ｂ）の後に行われる、
水性ラジカル重合法によって製造された、少なくとも１種の水溶性ポリマー生成物を、０．１ − ５００ｐｐｍのレベルで、水循環システムに対して加えることによって、水循環システムにおける腐食を抑制する方法。
【請求項９】
ａ）無水マレイン酸、マレイン酸およびこれらの組み合わせからなる群から選択される少なくとも１種のモノエチレン性不飽和ジカルボン酸モノマーを含む反応混合物であって、該反応混合物に加えられるジカルボン酸モノマーの総量は、モノマーの総重量を基準として７０−１００重量％である反応混合物を作り；
ｂ）ジカルボン酸モノマー１モル当たり０．９−２．１当量モルの量で、反応混合物に対して少なくとも１種の塩基を加え；
ｃ）少なくとも１種の金属促進剤を反応混合物に加え；
ｄ）少なくとも１種の水溶性開始剤を反応混合物に供給して、重合反応を開始させ；
ｅ）１種又はそれ以上の任意の他の水溶性モノエチレン性不飽和モノマーを、反応混合物に供給される任意の他の水溶性モノマーの総量がモノマーの総重量を基準として０−３０重量％である量で、重合反応中に反応混合物に供給し；
ｆ）重合中、反応混合物を、８０℃−１４０℃の反応温度に保ち；
ｇ）重合中、反応混合物を、４０−６５重量％の反応固形分に保ち；
ｈ）６時間未満の重合反応時間でモノマーを重合させ；及び
ｉ）ポリマー生成物の総重量を基準として、残留ジカルボン酸モノマーを１．５重量％未満含むポリマー生成物を回収する
工程を含み；
ここで、工程ｃ）は、工程ｄ）の前または工程ｄ）の間に行われ；
工程ｄ）およびｅ）は、反応混合物の温度を８０℃−１４０℃に保ちつつ行われ；
工程ｄ）およびｅ）は、工程ｂ）の後に行われる、
水性ラジカル重合法によって製造された、少なくとも１種の水溶性ポリマー生成物と、不活性希釈剤とを含み、該ポリマー生成物の総量が組成物の総重量を基準として２０−６０重量％のレベルである水処理組成物。
【請求項１０】
請求項９記載の組成物を用いて、水循環システムにおけるスケールを抑制する方法。
【請求項１１】
請求項９記載の組成物を用いて、水循環システムにおける腐食を抑制する方法。
【発明の詳細な説明】
【技術分野】
【０００１】
本発明は、１種又はそれ以上のモノエチレン性不飽和ジカルボン酸モノマー約５０−１００重量％及び１種又はそれ以上の任意の他の水溶性モノエチレン性不飽和モノマー０−約５０重量％からつくられる水溶性ポリマーを調製するための改良された水性ラジカル付加重合法に関するものである。詳しくは、本発明は、ポリマー生成物の総重量を基準として、未反応ジカルボン酸モノマーを約１．５重量％未満含むポリマー生成物を製造し、且つ重合反応時間が約６時間未満である効率の良い方法に関するものである。
【背景技術】
【０００２】
本明細書において「ジカルボン酸モノマー」と呼称するモノエチレン性不飽和ジカルボン酸モノマーと、「任意の他の水溶性モノマー」と呼称する任意の他の水溶性モノエチレン性不飽和モノマーとからつくられる水溶性ポリマーは、水循環システムにおける、スケール抑制剤（scale inhibitors）、解膠剤、分散剤として、及び洗浄及び清浄配合物（detergents and cleaning formulations）における、沈積物防止剤（incrustation inhibitors）、ビルダー、抗皮膜形成剤（antifilming agents）、金属イオン封鎖剤、および分散剤として有用である。
【０００３】
水性システムにおけるラジカル付加重合によってこれらの水溶性ポリマーを調製する多くの方法が公知である。しかしながら、これらのポリマーをつくる際に生起する共通の問題は、ラジカル付加重合において、例えばマレイン酸のようなジカルボン酸モノマーの反応が、例えばアクリル酸のような他のモノマーに比べて遅いことである。ジカルボン酸モノマーの遅い反応性を補償するために、これらのポリマーを製造するために開発された１つの方法は、本明細書において「ヤング（Yang）」と呼称するヤングによる米国特許第４，６５９，７９３号に記載されている。ヤングは、部分的に中和されたジカルボン酸モノマーと水との「ヒール（heel）」又は溶液をまず最初につくる方法を開示している。次に、非ジカルボン酸モノマーと開始剤とをヒール中にゆっくりと供給し、少なくとも１種の金属イオンの存在下で重合を行う。しかしながら、ヤングにおいては、非ジカルボン酸モノマー及び開始剤の好ましい供給時間は５−７時間であり、この方法は、ジカルボン酸モノマーを５５重量％未満含むポリマーの製造に限定されている。
【０００４】
本明細書で「デンチィンガー（Denzinger）」と呼称しているデンチィンガーらによる独国特許出願ＤＥ ４０ ０８ ６９６ Ａ１号は、ジカルボン酸モノマーを６５重量％より多い量で含むポリマーを製造するもう１つの「ヒール」方法を開示している。デンチィンガーでは、水溶性エチレン性不飽和モノマーと開始剤とを、部分的に中和されたジカルボン酸モノマーのヒールへと加える。デンチィンガーは、ポリマー生成物の総重量を基準として、残留ジカルボン酸モノマーが１．５重量％未満となるようにするには、すべてのモノマーにおける酸基の最終全中和度が５２−７０％、好ましくは５５−６５％であることが必要である。しかしながら、デンチィンガーの主たる短所は、実施例における開始剤及びエチレン性不飽和モノマーの供給時間が約６時間であり、供給完了後の保持時間が約１−２時間であり、総重合反応時間が７−８時間であるという点にある。
【特許文献１】米国特許第４，６５９，７９３号明細書
【特許文献２】独国特許出願ＤＥ ４０ ０８ ６９６ Ａ１号明細書
【発明の開示】
【発明が解決しようとする課題】
【０００５】
結論として、ジカルボン酸モノマーを約５０−１００重量％含み、ポリマー生成物における未反応ジカルボン酸モノマーの量が、ポリマー生成物の総重量を基準として、約１．５重量％未満である水溶性ポリマーを製造することが、本発明の目的である。また、約６時間未満まで重合時間を短縮し、尚且つ未反応ジカルボン酸モノマーを約１．５重量％未満有するポリマー生成物を得ることは、本発明のもう１つの目的である。
【課題を解決するための手段】
【０００６】
即ち、我々は、
ａ）４−１０個の炭素原子を含む少なくとも１種のモノエチレン性不飽和ジカルボン酸モノマーを含む反応混合物であって、該反応混合物に加えられるジカルボン酸モノマーの総量は、モノマーの総重量を基準として約５０−１００重量％である反応混合物を作り；
ｂ）ジカルボン酸モノマー１モル当たり約０．９−約２．１当量モルの量で、反応混合物に対して少なくとも１種の塩基を加え；
ｃ）少なくとも１種の金属促進剤を反応混合物に加え；
ｄ）少なくとも１種の水溶性開始剤を反応混合物に加え；
ｅ）１種又はそれ以上の任意の他の水溶性モノエチレン性不飽和モノマーを、任意の他の水溶性モノマーの総量がモノマーの総重量を基準として約０−５０重量％である量で反応混合物に供給し；
ｆ）重合中、反応混合物を、約８０℃−約１４０℃の反応温度に保ち；
ｇ）重合中、反応混合物を、約４０−約６５重量％の反応固形分に保ち；
ｈ）６時間未満の重合反応時間でモノマーを重合させ；及び
ｉ）ポリマー生成物の総重量を基準として、残留ジカルボン酸モノマーを１．５重量％未満含むポリマー生成物を回収する、
水溶性ポリマー生成物を調製するための水性ラジカル付加重合法を発見した。
【０００７】
我々は、少なくとも１種のジカルボン酸モノマー約５０重量％又はそれ以上から形成される水溶性ポリマーを製造するための、改良された効率の良い水性重合法を発見した。この改良方法は、いくつもの工程変数を組合せ且つ調整することによって、未反応ジカルボン酸モノマーを約１．５重量％未満含む水溶性ポリマー生成物を、約６時間又はそれ未満の重合反応時間で製造することができる。工程変数は、１）重合中における、ジカルボン酸１モル当たりの反応混合物中に存在する塩基の量、２）重合中における、反応混合物中の金属促進剤の存在、３）重合中における反応固形分の重量％、及び４）反応温度である。これらの工程変数に加えて、重合中に、開始剤及び任意の他の水溶性モノマーを反応混合物に対して加える方法によって、重合反応時間の短縮と、ポリマー生成物における未反応ジカルボン酸モノマーレベルの低下とが促進される。
【発明を実施するための最良の形態】
【０００８】
「反応固形分（percent reaction solids ）」とは、反応混合物に加えられた固形分の総重量を反応混合物の総重量で割って１００を掛けた値を意味している。反応混合物における固形分の総重量は、ジカルボン酸モノマー及びその塩、任意の他の水溶性モノマー、固体開始剤、固体金属促進剤、及び反応混合物に加えられる任意の他の固形分の重量の和である。「重合反応時間」とは、反応混合物に開始剤及びモノマーを供給するのに要する時間と、全ての反応保持時間との合計時間を意味している。反応保持時間とは、供給を完了した後、反応混合物を、モノマーを更に重合させるために重合条件下で保持時間である。
【０００９】
本発明の方法では、ａ）ジカルボン酸モノマーの水性反応混合物をつくり、ｂ）少なくとも１種の塩基を反応混合物に加え、ｃ）少なくとも１種の金属促進剤を反応混合物に加え、ｄ）１種又はそれ以上の水溶性開始剤と、１種又はそれ以上の任意の他の水溶性モノマーとを反応混合物に供給して、反応混合物を重合させ、及びｅ）反応混合物の温度を約８０℃−約１４０℃に保つ。
【００１０】
本発明の方法では、まず最初に、ジカルボン酸モノマーの水性反応混合物をつくる。好ましくは、１種又はそれ以上の開始剤及び１種又はそれ以上の任意の水溶性モノマーを供給する前に、すべてのジカルボン酸モノマーを反応混合物に加える。しかしながら、所望ならば、反応混合物に加えられるジカルボン酸モノマーの総量の約２０−約５０重量％を、開始剤及び任意の他の水溶性モノマーと共に反応混合物に供給することができる。
【００１１】
本発明方法で用いることができるジカルボン酸モノマーとしては、１分子当たり４−約１０個、好ましくは約４−約６個の炭素原子を含むモノエチレン性不飽和ジカルボン酸、及びシスジカルボン酸の無水物が挙げられる。適当なジカルボン酸モノマーの例としては、マレイン酸、イタコン酸、メサコン酸、フマル酸、シトラコン酸、アルファ−メチレングルタル酸、及び例えば無水マレイン酸、シス−３，４，５，６−テトラヒドロフタル酸無水物のようなシスジカルボン酸の無水物、及びそれらの組合せが挙げられる。これらのモノマーの中では、無水マレイン酸及びマレイン酸が最も好ましい。モノマーの総重量を基準として、ジカルボン酸モノマーの重量％は、約５０−１００重量％、好ましくは約６０−１００重量％、更に好ましくは約７０−約１００重量％、及び最も好ましくは約８５−１００重量％であることができる。
【００１２】
反応混合物には、１種又はそれ以上の塩基も加えられる。一般的に、本発明方法にとって、ジカルボン酸モノマー１モル当たり約０．９０−約２．１０当量モルの塩基を加えるべきである。「当量」とは、酸１モルと反応する活性塩基のモル数を意味している。全体として、ジカルボン酸モノマー１モル当たりに加えられる塩基の好ましい当量モルは、約０．９０−約１．８０；更に好ましくは約０．９５−約１．６５、及び最も好ましくは約１．００−約１．６０である。
【００１３】
しかしながら、ここに示した範囲内において反応混合物に加えられる塩基の量は、ポリマー生成物において所望されるジカルボン酸モノマーの重量％に左右される。一般的に、ポリマー生成物におけるジカルボン酸モノマーの所望の重量％が増加するにつれて、ジカルボン酸モノマー１モル当たりに加えられる塩基の量を上記の範囲内で減少させるべきである。例えば、モノマーの総重量を基準として、ジカルボン酸モノマー１００−約７０重量％から形成されるポリマー生成物を製造する際には、ジカルボン酸モノマー１モル当たり、塩基を約０．９０−約１．７０当量モル加えるべきである。ジカルボン酸モノマー約５０−約７０重量％から形成されるポリマー生成物を製造する際には、ジカルボン酸モノマー１モル当たり、塩基を約１．２０−約２．１０当量モル加えるべきである。
【００１４】
反応混合物に加えられる１種又はそれ以上の塩基は、例えば水酸化アンモニウム、あるいは例えば水酸化ナトリウム、水酸化カリウム、又は水酸化リチウムのようなアルカリ金属塩基であることができる。好ましくは、塩基は水酸化ナトリウムである。塩基は、固体又は液体として反応混合物に加えることができる。
【００１５】
本発明方法の好ましい態様では、開始剤及びモノマーの供給を始める前に、すべての塩基を反応混合物に加える。ここで「モノマー」とは、ジカルボン酸モノマー及び任意の他の水溶性モノマーの双方を含む。この好ましい態様では、ジカルボン酸モノマーの反応混合物をつくった直後に、塩基を反応混合物に加えることができる。別法として、反応混合物をつくる前に、塩基をジカルボン酸モノマーに加えることができる。例えば、水酸化ナトリウムでマレイン酸を中和することによって形成されるマレイン酸二ナトリウムを、マレイン酸と水との反応混合物と組合せることができる。
本発明方法のもう１つの態様では、反応混合物に加えられる塩基の総モル数の最大約５０重量％までを、開始剤及びモノマーの供給と共に加えることができる。この態様では、塩基を、反応混合物に別途供給することができ、あるいは１種又はそれ以上のモノマー供給物に加えることもできる。
【００１６】
少なくとも１種の金属促進剤が反応混合物に加えられる。金属促進剤によって、ジカルボン酸モノマーのポリマー生成物への転化が促進される。本発明において有用な金属促進剤としては、例えばコバルトの塩、鉄の塩、銅の塩、セリウムの塩、ニッケルの塩、マンガンの塩、モリブデンの塩、ジルコニウムの塩、バナジウムの塩、亜鉛の塩のような水溶性の遷移金属塩、及びそれらの組合せがある。有用な水溶性塩は、水溶液において金属イオンを発生させることができなければならない。その例としては、硫酸塩、硝酸塩、塩化物、臭化物、酢酸塩、燐酸塩及びグルコン酸塩；例えば硫酸第一鉄七水和物、酢酸第一銅、酢酸第一鉄、酢酸マンガン、酢酸第二銅、塩化第一鉄及び塩化第二鉄、燐酸第一鉄及び燐酸第二鉄、塩化第一銅及び塩化第二銅、臭化第一銅及び臭化第二銅、硝酸第二銅、硫酸第二鉄、臭化マンガン、塩化マンガン、及びそれらの組合せが挙げられる。好ましい金属促進剤は、鉄及び銅の水溶性金属塩、及びそれらの組合せである。
【００１７】
金属促進剤は、重合の異なる段階で、反応混合物に加えることができる。例えば、開始剤及びモノマーの供給を開始する前に、金属促進剤を反応混合物に加えるか、又は重合中に反応混合物の中に徐々に供給することができる。金属促進剤を反応混合物に供給する場合には、分離流として反応混合物に供給するか、又は別の流れに加えて反応混合物に供給することができる。金属促進剤を分離して供給する場合には、他の供給材料と同時に供給するか、又は他の供給材料とは異なる時間で開始又は終わるようにずらして供給することができる。金属促進剤の反応混合物における濃度は、モノマーの総重量を基準として、金属イオンが約０．２５−約２５０ｐｐｍであるべきである。金属イオンの濃度は、好ましくは約１−約２５ｐｐｍであり、最も好ましくは約３−約２０ｐｐｍである。
【００１８】
反応混合物を重合させるために、１種又はそれ以上の水溶性開始剤と、ポリマー生成物において所望ならば、１種又はそれ以上の任意の他の水溶性モノマーとを、別々に反応混合物に供給する。上述したように、他の任意の供給材料は、ジカルボン酸モノマーの総重量の約２０−約５０％のジカルボン酸モノマー、及び塩基の総モル数の５０％以下の塩基を含むことができる。これらの他の任意の供給材料は、開始剤及び任意の他の水溶性モノマーの供給物と同時に、反応混合物に対して供給することができる。
開始剤及び任意の他の水溶性モノマーを供給するのに必要な時間は、反応混合物に加えられる塩基の量、反応混合物に加えられる金属促進剤の量、重合中における反応固形分、及び反応温度のような工程変数に左右される。また、重合中に、開始剤及び任意の他の水溶性モノマーを反応混合物に加える方法も、重合反応時間の短縮に寄与することができる。
【００１９】
本発明方法にとって、一般的に、開始剤及び任意の他の水溶性モノマーを供給するのに要する時間は、約２−約５時間である。好ましくは、供給時間は４時間未満であり、最も好ましくは３時間未満である。他の任意の供給物は、開始剤及び任意の水溶性モノマーの場合と同じか又はそれ未満の供給時間で反応混合物に供給することができる。開始剤及びモノマーの供給時間を増加させると、未反応ジカルボン酸モノマーの量が減少するが、重合反応時間が増加するので、加工コストは増大する。
開始剤及び任意の他の水溶性モノマーは、一般的には、同じ時間の間、同時に、別々の供給流れで、反応混合物に供給される。例えば、開始剤及び任意の他の水溶性モノマーは、別々に且つ線形的に（一定の速度で）、３時間にわたって反応混合物に供給することができる。しかしながら、ジカルボン酸モノマーの転化を向上させるには、全開始剤供給の１０重量％未満だけを、すべての他の供給が完了した後で供給するように、開始剤の供給を延長することが望ましい。
【００２０】
本発明方法の好ましい態様では、ポリマー生成物において所望される場合には、開始剤及び任意の他の水溶性モノマーの一部を、いずれかの供給を開始する前に、反応混合物に加えることが望ましい。この添加によって、重合反応が始まり、ジカルボン酸モノマーの反応が促進されると考えられる。一般的に、この添加は、１）開始剤の総量の約５−約２０重量％、好ましくは約１０−約１５重量％、及び２）任意の他の水溶性モノマーの総量の約１０−約２０重量％、好ましくは約１０−約１５重量％から成る。この添加の直後に、反応混合物の温度を急速に上げる。好ましくは、この添加から生じる発熱がおさまった後、供給を開始する。
反応混合物に加えられる、モノマーの総重量を基準とした、任意の他の水溶性モノマーの重量％は、０−約５０重量％、好ましくは０−約４０重量％、更に好ましくは約５−約３０重量％、最も好ましくは約５−約１５重量％であることができる。
【００２１】
本発明方法において有用な任意の他の水溶性モノマーとしては、水溶性モノエチレン性不飽和モノカルボン酸モノマー及びそれらの塩、モノエチレン性不飽和のカルボキシル基非含有モノマー、及びそれらの組合せが挙げられる。モノエチレン性不飽和モノカルボン酸は、１分子当たり３−６個の炭素原子を含む。モノエチレン性不飽和モノカルボン酸としては、アクリル酸、メタクリル酸、ビニル酢酸、クロトン酸、及びそれらの塩、及びそれらの組合せが挙げられる。最も好ましいモノエチレン性不飽和モノカルボン酸は、アクリル酸、メタクリル酸、及びそれらの組合せである。
【００２２】
モノエチレン性不飽和のカルボキシル基非含有モノマーとしては、例えばメチルアクリレート、エチルアクリレート、ブチルアクリレート、メチルメタクリレート、エチルメタクリレート、ブチルメタクリレート及びイソブチルメタクリレートのようなアクリル酸又はメタクリル酸のアルキルエステル；例えばヒドロキシエチルアクリレート、ヒドロキシプロピルアクリレート、ヒドロキシエチルメタクリレート、及びヒドロキシプロピルメタクリレートのようなアクリル酸又はメタクリル酸のヒドロキシアルキルエステル；アクリルアミド、メタクリルアミド、Ｎ−第三ブチルアクリルアミド、Ｎ−メチルアクリルアミド、Ｎ，Ｎ−ジメチルアクリルアミド；アクリロニトリル、メタクリロニトリル、アリルアルコール、スルホン酸アリル、ホスホン酸アリル、ホスホン酸ビニル、ジメチルアミノエチルアクリレート、ジメチルアミノエチルメタクリレート、ホスホエチルメタクリレート、Ｎ−ビニルピロリドン、Ｎ−ビニルホルムアミド、Ｎ−ビニルイミダゾール、ビニル酢酸、スチレン、スルホン酸ビニル及びその塩、及び２−アクリルアミド−２−メチルプロパンスルホン酸及びその塩、及びそれらの組合せが挙げられる。
【００２３】
本発明方法にとって適当な水溶性開始剤は、任意の公知の水溶性ラジカル開始剤、水溶性レドックス開始剤、及びそれらの組合せである。反応混合物に加えられる開始剤の総量は、加えられるモノマーの総重量を基準として、約０．５−約２５重量％であるべきである。一般的に、ジカルボン酸モノマーの重量％が増加するにつれて、用いる開始剤の量を、約０．５−約２５重量％の範囲内で増加すべきである。例えば、ジカルボン酸モノマー約１００−約７０重量％から形成されるポリマー生成物を製造する際には、加えられるモノマーの総重量を基準として、開始剤を、好ましくは約２−約２５重量％加えるべきである。ジカルボン酸モノマー約５０−約７０重量％から形成されるポリマー生成物を製造する際には、加えられるモノマーの総重量を基準として、開始剤を、好ましくは約１−約１０重量％加えるべきである。
【００２４】
適当なラジカル開始剤としては、過酸化水素、ある種のアルキルヒドロペルオキシド、ジアルキルペルオキシド、過硫酸塩、ペルエステル、過炭酸塩、過燐酸塩、ケトンペルオキシド、及びアゾ開始剤、及びそれらの組合せが挙げられる。ラジカル開始剤の代表的な例としては、過酸化水素、第三ブチルヒドロペルオキシド、ジ第三ブチルペルオキシド、過硫酸アンモニウム、過硫酸カリウム、過硫酸ナトリウム、過燐酸ナトリウム、過燐酸アンモニウム、第三アミルヒドロペルオキシド、メチルエチルケトンペルオキシド、２，２−アゾビス（シアノバレリアン酸）、及びそれらの組合せが挙げられる。好ましくは、ラジカル開始剤は、モノマーの総重量を基準として、約５−約２０重量％で用いる。
【００２５】
適当な水溶性レドックス開始剤としては、限定するものではないが、重亜硫酸ナトリウム、亜硫酸ナトリウム、過硫酸塩、次亜燐酸塩、イソアスコルビン酸、ホルムアルデヒドスルホキシル酸ナトリウム及びそれらの組合せが挙げられる。レドックス開始剤は、モノマーの総重量を基準として、好ましくは約０．５−約２０重量％、更に好ましくは約１．０−約１５．０重量％の量で用いる。本発明のポリマー生成物を製造する好ましい方法では、ラジカル開始剤とレドックス開始剤とを組合せたものが用いられる。開始剤の好ましい組合せは、例えば過酸化水素及び過硫酸ナトリウムのような過硫酸塩及び過酸化物の組み合わせである。
【００２６】
６時間未満で、ポリマー生成物におけるジカルボン酸モノマーの割合を１．５重量％未満とするためには、重合中における反応固形分は、反応混合物の総重量を基準として、約４０−約６５重量％、好ましくは約５０−約６０重量％であるべきである。ジカルボン酸モノマーの重量％を５０−１００重量％の範囲で増加させるときには、反応固形分は、４０−約６５重量％の範囲で増加させるべきである。例えば、ジカルボン酸モノマー１００−約７０重量％から形成されるポリマー生成物を製造する際には、好ましくは、反応固形分は、約５０−約６５重量％であるべきである。ジカルボン酸モノマー約５０−約７０重量％から形成されるポリマー生成物を製造する際には、好ましくは、反応固形分は、約４０−約５５重量％であるべきである。
【００２７】
重合中の反応混合物の温度は、反応混合物の沸点よりもわずかに低い温度に保つべきである。反応混合物の温度は、重合中、約８０℃−約１４０℃、好ましくは約８０℃ − 約１１０℃、更に好ましくは約９２℃−約１１０℃であるべきである。反応混合物の圧力は、ほぼ大気圧から約４０psigまでの圧力に維持すべきである。好ましくは、反応混合物の圧力は、大気圧に維持する。重合は、例えば空気または窒素又はアルゴンのような任意の不活性雰囲気の存在下で行うことができる。
【００２８】
供給が完了したら、反応混合物を、任意に反応保持時間０−９０分の間、約８０℃−約１４０℃の反応温度において維持して、ジカルボン酸モノマーを更に転化させることができる。反応保持時間は、好ましくは６０分未満であり、最も好ましくは３０分未満である。本発明方法は重合反応時間を、６時間未満、好ましくは５時間未満、及び最も好ましくは３．５時間未満とする。重合反応時間を増加させると、ジカルボン酸モノマーのポリマー生成物への転化は増大する。重合完了時において、ポリマー生成物におけるジカルボン酸モノマーの残留レベルは、ポリマー生成物の総重量を基準として、１．５重量％未満、好ましくは１．１重量％未満、及び最も好ましくは０．９重量％未満であるべきである。
【００２９】
重合後に、未反応モノマーを除去するのを助けることができる１種又はそれ以上の開始剤又は還元剤を添加することによって、残留モノマーのレベルを低下させることができる。好ましくは、開始剤又は還元剤の重合後の添加は、重合温度で又はそれ未満の温度で行う。一般的に、重合に適する開始剤のいずれも、ポリマー混合物の残留モノマー含有率を低下させるのに適する。一般的に、ポリマー生成物の残留モノマー含有率を低下させるために加えられる開始剤又は還元剤のレベルは、モノマーの総重量を基準として、約０．５−約５．０重量％であり、好ましくは約１．０−約４．０重量％である。
【００３０】
重合後に、ポリマー生成物を回収し、そのまま、または公知の方法によって分離してポリマー固体を単離して用いるか、又は水で希釈して固形分を４０重量％未満に調整して用いることができる。望むならば、ポリマー生成物の過剰の開始剤を、例えばメタ重亜硫酸ナトリウム又はイソアスコルビン酸のような１種又はそれ以上の通常の還元剤で還元することができる。更に、例えば、ポリマー生成物のｐＨは、例えば水酸化ナトリウムのような通常の塩基を添加することによって調整することができる。
【００３１】
本発明方法によって製造されたポリマー生成物の分子量は、分子量４５００のポリ（アクリル酸）を相対基準とするゲル透過クロマトグラフィー（ＧＰＣ）によって測定した場合、約５００−約４０，０００，好ましくは約１０００−約３０，０００、更に好ましくは約１０００−約２０，０００、最も好ましくは約１，０００−約１０，０００である。
【００３２】
本発明方法によって製造された水溶性ポリマー生成物は、硬質表面の清浄または洗浄剤配合物；家庭用、工業用及び施設用（institutional）洗濯；及び手洗い及び自動の皿洗いに用いられる清浄組成物の添加剤として有用である。例えば本発明のポリマー生成物は、清浄及び洗浄配合物におけるビルダー、沈積物防止剤、再付着防止剤（antiredeposition agent）、皮膜形成防止剤、金属イオン封鎖剤、汚染除去剤、及び分散剤として用いることができる。
また、本発明のポリマー生成物は、水循環システム、例えば冷却水塔、ボイラー、水の脱塩プラント、砂糖回収プラント、油掘削井戸（oil drilling wells）、逆浸透装置、蒸気動力プラント、及び熱交換装置で用いられるシステムにおけるスケール抑制及び腐食防止にも有用である。
また、本発明のポリマー生成物は、例えば顔料、カオリンクレー、セラッミックス、炭酸カルシウム、ゼオライト、二酸化チタンのような無機粒子；例えばラテックス塗料及びラテックス艶出剤（latex glazes）のような水性エマルジョン；及び掘穿泥水（drilling muds）のための分散剤として用いることもできる。更にまた、製紙工程における分散剤としても有用である。
【００３３】
特に、本発明のポリマー生成物は、例えば清浄及び洗浄配合物のような清浄組成物における添加剤として有用である。本発明のポリマー生成物を含む清浄及び洗浄配合物は、通常の物理的形態、例えば粉末、ビーズ、フレーク、バー、タブレット、ヌードル、液体、ペースト、スラリーなどのいずれの形態であることもできる。清浄及び洗浄配合物は、公知の方法で調製され且つ用いられる。清浄及び洗浄配合物は、通常は界面活性剤を基剤とし、任意には、沈殿剤又は金属封鎖ビルダーのいずれかを基剤とする。
【００３４】
適当な界面活性剤は、例えばＣ８−Ｃ１２アルキルベンゼンスルホネート、Ｃ１２−Ｃ１６アルカンスルホネート、Ｃ１２−Ｃ１６アルキルスルフェート、Ｃ１２−Ｃ１６アルキルスルホスクシネート及びＣ１２−Ｃ１６硫酸化エトキシレート化アルカノールのような陰イオン性界面活性剤、及び例えばＣ６−Ｃ１２アルキルフェノールエトキシレート、Ｃ１２−Ｃ２０アルカノールアルコキシレート、及び酸化エチレンと酸化プロピレンとのブロックコポリマーのような非イオン性界面活性剤である。任意に、ポリアルキレンオキサイドの末端基をブロックして、ポリアルキレンオキサイドのフリーなＯＨ基をエーテル化、エステル化、アセタール化及び／又はアミン化することができる。もう１つの改質は、ポリアルキレンオキサイドのフリーなＯＨ基をイソシアネートと反応させることから成る。非イオン性界面活性剤としては、Ｃ４−Ｃ１８アルキルグルコサイド、及びアルコキシル化によってそれらから得ることができるアルコキシル化生成物、特にアルキルグルコサイドを酸化エチレンと反応させることによって得ることができるアルコキシル化生成物も挙げられる。洗浄剤において用いることができる界面活性剤は両性であることもでき、それらは石鹸であることができる。
【００３５】
一般的に、界面活性剤は、清浄又は洗浄配合物のうちの２−５０重量％、好ましくは５−４５重量％を構成する。液体の清浄又は洗浄配合物は、通常は、成分として、配合物中に可溶又は少なくとも分散可能な液体または固体の界面活性剤を含む。この目的に適する界面活性剤は、液体ポリアルキレンオキサイド又はポリアルコキシル化化合物、粉末洗浄剤において用いることもできる生成物である。
清浄及び洗浄配合物において含まれる金属封鎖剤ビルダーとしては、例えばホスフェート類、代表的にはピロホスフェート、ポリホスフェート、及び特にトリポリ燐酸ナトリウムを挙げることができ、更にゼオライト、炭酸ナトリウム、ポリ（カルボン酸）、ニトリロ三酢酸、クエン酸、酒石酸、前記酸の塩、及びモノマー、オリゴマー又はポリマー性のホスフェートが挙げられる。
【００３６】
清浄及び洗浄配合物の調製で用いられる各物質の量は、前記配合物の総重量を基準として、例えば炭酸ナトリウム８５重量％以下、ホスフェート４５重量％以下、ゼオライト４０重量％以下、ニトリロ三酢酸及びホスフェート３０重量％以下、及びポリカルボン酸３０重量％以下である。ある液体洗浄剤の市場では、ビルダーの使用を、通常は、クエン酸及びその塩、又はシトレートと脂肪酸石鹸の組合せに限定しており、他の市場では、液体洗浄組成物に、中間レベルの石鹸を約１５重量％、又はトリポリホスフェート約２０重量％を混和させて、総合清浄効力を補助している。
【００３７】
清浄組成物及び特に洗浄配合物に対する他の通常の添加剤は、３０重量％以下の量で用いられる漂白剤；２５重量％以下の量で用いられる例えばシリケートのような腐食防止剤；２０重量％以下の量で用いられる転染防止剤；及び５重量％以下の量で用いられる灰色化防止剤（graying inhibitor ）である。適当な漂白剤は、例えば過硼酸塩、過炭酸塩、又は例えばクロロイソシアヌレートのような塩素発生物質である。腐食防止剤として用いられる適当なシリケートは、例えば珪酸ナトリウム、二珪酸ナトリウム及びメタ珪酸ナトリウムである。適当な転染防止剤は、例えばポリ（ビニルピロリドン）である。灰色化防止剤は、例えばカルボキシメチルセルロース、メチルセルロース、ヒドキシプロピルメチルセルロース、及び分子量１，０００ − １５，０００を有する、ビニル酢酸とポリアルキレンオキサイドとのグラフトコポリマーである。清浄組成物及び特に洗浄配合物で用いられる他の通常の任意の添加剤は、蛍光増白剤、酵素及び香料である。
また、粉末洗浄配合物は、例えば硫酸ナトリウム、塩化ナトリウム、又は硼酸ナトリウムのような不活性希釈剤を５０重量％以下含むこともできる。洗浄配合物は無水であるか、又は水を少量、例えば１０重量％以下で含むことができる。液体洗浄剤は、不活性希釈剤として水を８０重量％以下含むことができる。
【００３８】
本発明方法によって製造されたポリマー生成物の１種又はそれ以上を、所望の効果が得られるレベルで、清浄及び洗浄配合物を含む清浄組成物に加えることができる。一般的に、このポリマー生成物のレベルは、配合物の総重量を基準として、約０．５ − 約５０重量％、好ましくは約１ − 約４０重量％である。例えば、清浄及び洗浄配合物において、ポリマー生成物をビルダーとして用いる場合、配合物におけるレベルは、配合物の総重量を基準として、約５ − 約４０重量％である。いくつかの場合では、特に汚染除去剤及び再汚染防止剤として用いる際には、実際に用いられるポリマー生成物の量は、好ましくは、清浄及び洗浄配合物の総重量を基準として約２ − 約１０重量％である。本発明にかかる添加剤の特に重要な用途は、低ホスフェートの洗浄剤及び清浄剤であり、特に例えば炭酸ナトリウムのような沈殿ビルダーを含むものにおいて重要である。低ホスフェート配合物は、トリポリ燐酸ナトリウム又はピロ燐酸ナトリウムを最大で２５重量％まで含む。望むならば、本発明方法に従って調製されたポリマー生成物を、他のアクリル酸ホモポリマーと共に洗浄配合物において用いることができる。アクリル酸ホモポリマーは、現在、洗浄配合物において再汚染防止剤として用いられている。ポリマー生成物は、部分的に中和された又は完全に中和された形態で、洗浄及び清浄配合物に加えることができる。
【００３９】
本発明方法によって製造されたポリマー生成物の他の好ましい用途としては、水循環システムにおける利用が挙げられる。水循環システムでは、本発明のポリマー生成物は、分散剤として作用することができ、また、抗成核剤（antinucleating agent）として作用することもでき、その場合、ポリマー生成物の少量は、結晶形成又はスケーリングのためのスレッシュホールドインヒビター（threshold inhibitor ）として作用することができる。本発明ポリマー生成物が有用である水循環システムとしては、冷却水塔、ボイラー、水の脱塩プラント、砂糖回収プラント、油掘削井戸、逆浸透装置、蒸気動力プラント、及び熱交換装置のために用いられるシステムを挙げることができる。結晶形成又はスケーリングを抑制するために用いる際には、しばしば、ポリマーを、例えば無機又は有機のホスフェート又はホスホネート、あるいは金属塩、例えば亜鉛化合物などのような腐食防止剤と組合せる。
ポリマー生成物は、約０．１ − 約５００ｐｐｍ(重量基準)の量で、水性システムに直接加えることができる。また、ポリマー生成物は、１種又はそれ以上の不活性希釈剤を含む濃縮水性組成物としてシステムに加えることもでき、その場合、ポリマー生成物は、組成物中、２０ − ６０重量％のレベルで存在する。
【実施例】
【００４０】
以下、実施例を掲げて、本発明のポリマー生成物の調製を説明する。下記の実施例は、説明のためのものであり、請求の範囲において規定されている本発明の範囲を限定するものと解釈すべきではない。
実施例１ − ９における重量平均分子量（ＭW）及び数平均分子量（Ｍn）は、重量平均分子量４，５００を有するポリ（アクリル酸）を標準とする水性ゲル透過クロマトグラフィー（ＧＰＣ）によって測定した。
【００４１】
マレイン酸５０／アクリル酸５０ コポリマーの調製
実施例１
メカニカルスターラー、還流冷却器、温度計、供給システム、窒素入口、加熱マントル及び温度制御装置を備えている３リットル四つ口丸底フラスコに対して、脱イオン水２００．４０ｇ、マレイン酸２６２．５０ｇ、水酸化ナトリウム５０重量％水溶液３６１．９０ｇ、及び脱イオン水中の硫酸鉄七水和物（ＦｅＳＯ４・７Ｈ２０）０．１５重量％溶液２１．００ｇを投入して、反応混合物をつくった。その反応混合物を９８℃まで加熱した。次に、その反応混合物に対して、脱イオン水３５．３０ｇ、過硫酸ナトリウム４．４０ｇ及び過酸化水素３０重量％水溶液５８．５０ｇから成る開始剤溶液１０．００ｇと、アクリル酸８７．５０ｇとを加えた。この添加の後、１）残りの開始剤溶液、２）アクリル酸３５０．１０ｇ、３）マレイン酸１７５．００ｇ、水酸化ナトリウム５０重量％水溶液２４１．８０ｇ、及び脱イオン水２８０．２３ｇから成るマレイン酸ナトリウム溶液、以上の３つの分離供給を開始した。すべての３つの供給を以下に示した時間にわたって線形的に供給した：
アクリル酸 １８０分
開始剤溶液 １８０分
マレイン酸ナトリウム溶液 １１０分
供給中の反応温度は、９８℃に保った。３つの供給が完了したら、脱イオン水１０．００ｇ中の過硫酸ナトリウム３．５３ｇの溶液を反応混合物に加え、３０分間９８℃に保った。次に反応混合物を８０℃まで冷却し、脱イオン水３０．００ｇ中のメタ重亜硫酸ナトリウム１０．５０ｇの溶液を加えた。更に、水酸化ナトリウム５０重量％水溶液３１１．９０ｇを添加して、反応混合物のｐＨを７．２に調整した。表１に、ポリマー生成物の分子量を掲げた。また、３０分間保持する前に測定した残留マレイン酸の重量％も表１に掲げた。
この実施例１では、本発明方法を用いて、マレイン酸５０重量％及びアクリル酸５０重量％から形成されるポリマー生成物を調製する方法を説明している。この実施例では、開始剤及び任意の水溶性モノマーを供給しながら、マレイン酸の一部を、別々に且つ同時に供給した。開始剤及び還元剤による後重合処理を行うことにより、残留マレイン酸は、６２．５ｐｐｍ未満の検出不可能なレベルまで低下する。
【００４２】
マレイン酸６２．９／アクリル酸３７．１ コポリマーの調製
実施例２
スターラー、還流冷却器、温度計、供給システム、窒素入口、加熱マントル及び温度制御装置を備えている１リットル四つ口丸底フラスコに対して、脱イオン水８０．００ｇ、無水マレイン酸１３７．３０ｇ、水酸化ナトリウム５０重量％水溶液１１２．００ｇ、及び脱イオン水中の硫酸鉄七水和物（ＦｅＳＯ４・７Ｈ２０）０．１５重量％溶液５．００ｇを投入して反応混合物をつくり、１００℃まで加熱した。次に、その反応混合物に対して、アクリル酸３１．２５重量％、水酸化ナトリウム５０重量％水溶液３１．２５重量％、及び脱イオン水３７．５０重量％から成るアクリル酸溶液２７．５０ｇ；過硫酸ナトリウム０．７０ｇ及び過酸化水素３０重量％水溶液３．４０ｇから成る開始剤溶液を加えた。次に、アクリル酸８７．５０ｇ、脱イオン水１００．００ｇ、及び水酸化ナトリウム５０重量％水溶液８７．５０ｇから成る第二のアクリル酸溶液と、過硫酸ナトリウム６．８２ｇ及び過酸化水素３０重量％水溶液３４．００ｇから成る第二の開始剤溶液とを、１５０分間にわたって線形的にそれぞれ供給した。供給中、反応混合物の温度を１００℃に保った。供給終了後、３０分の反応保持時間の間、反応混合物を１００℃に保った。得られたポリマー生成物は、表１に掲げたような分子量と残留マレイン酸含有率（重量％）を有していた。
この実施例２では、本発明方法を用いて、マレイン酸６２．９重量％及びアクリル酸３７．１重量％から形成されるポリマー生成物を調製する方法を説明している。この実施例で説明しているように、塩基の一部を、アクリル酸モノマー供給に加えて、アクリル酸ナトリウム溶液をつくることができる。
【００４３】
マレイン酸７０／アクリル酸３０ コポリマーの調製
実施例３
スターラー、還流冷却器、温度計、供給システム、窒素入口、加熱マントル及び温度制御装置を備えている１リットル四つ口丸底フラスコに対して、脱イオン水８０．００ｇ、無水マレイン酸１４７．９０ｇ、水酸化ナトリウム５０重量％水溶液１９５．８０ｇ、及び脱イオン水中の硫酸鉄七水和物（ＦｅＳＯ４・７Ｈ２０）の０．１５重量％溶液５．００ｇを投入して反応混合物をつくり、９８℃まで加熱した。次に、その反応混合物に対して、過硫酸ナトリウム６．２５ｇ及び３０％過酸化水素３３．３０ｇ、及び脱イオン水２０．００ｇから成る開始剤溶液７．００ｇと、アクリル酸７．５０ｇとを加えた。次に、ａ）アクリル酸６７．５０ｇ及びｂ）残りの開始剤溶液を、１５０分間にわたって線形的にそれぞれ供給した。供給中、反応混合物の温度を９８℃に保った。供給終了後、３０分の反応保持時間の間、反応混合物を９８℃に保った。その反応混合物を８０℃まで冷却し、脱イオン水２５．００ｇ中のメタ重亜硫酸ナトリウム７．５０ｇの溶液を加え、更に脱イオン水９０．００ｇを加えた。得られたポリマー生成物は、表１に掲げたような分子量と残留マレイン酸含有率（重量％）を有していた。
【００４４】
実施例４
スターラー、還流冷却器、温度計、供給システム、窒素入口、加熱マントル及び温度制御装置を備えている２リットル四つ口丸底フラスコに対して、脱イオン水１８４．００ｇ、無水マレイン酸２９６．００ｇ、及び水酸化ナトリウム５０重量％水溶液３８６．００ｇを投入して、反応混合物をつくり、その反応混合物を９８℃まで加熱した。その反応混合物に対して、脱イオン水中の硫酸鉄七水和物（ＦｅＳＯ４・７Ｈ２０）の０．１５重量％溶液２０．００ｇを加えた。次に、過硫酸ナトリウム２５．００ｇ、過酸化水素の３０重量％水溶液８３．００ｇ、及び脱イオン水３０．００ｇから成る開始剤溶液１４．００ｇと、アクリル酸２２．５０ｇとを、反応混合物に加えた。次に、ａ）アクリル酸１２７．５０ｇ及びｂ）残りの開始剤溶液を、１８０分間にわたって、それぞれ線形的に供給した。供給終了後、３０分の反応保持時間の間、反応混合物を９８℃に保った。その反応混合物を７０℃まで冷却し、脱イオン水２０．００ｇ中のメタ重亜硫酸ナトリウム１０．００ｇの溶液を加え、更に脱イオン水７５．００ｇ及び過酸化水素３０重量％水溶液２．５０ｇを加えた。得られたポリマー生成物は、表１に掲げたような分子量と残留マレイン酸含有率（重量％）を有していた。
【００４５】
実施例５
スターラー、還流冷却器、温度計、供給システム、窒素入口、加熱マントル及び温度制御装置を備えている１リットル四つ口丸底フラスコに対して、脱イオン水８８．３０ｇ、無水マレイン酸１４７．９０ｇ、水酸化ナトリウム５０重量％水溶液１２０．７０ｇ、及び脱イオン水中の硫酸鉄七水和物（ＦｅＳＯ４・７Ｈ２０）の０．１５重量％溶液５．００ｇを投入して、反応混合物をつくり、その反応混合物を１００℃まで加熱した。次に、その反応混合物に対して、アクリル酸７５．００ｇ、水酸化ナトリウム５０重量％水溶液７５．００ｇ、及び脱イオン水９０．００ｇから成るアクリル酸溶液の２４．００ｇと、過硫酸ナトリウム０．５７ｇ及び３０％過酸化水素３．３３ｇから成る開始剤溶液とを加えた。次に、残りのアクリル酸溶液と、過硫酸ナトリウム５．０７ｇ及び３０％過酸化水素３０．００ｇから成る第二の開始剤溶液とを、１５０分間にわたって、それぞれ線形的に供給した。供給中、反応混合物の温度を１００℃に保った。供給終了後、３０分の反応保持時間の間、反応混合物を１００℃に保った。得られたポリマー生成物は、表１に掲げたような分子量と残留マレイン酸含有率（重量％）を有していた。 実施例３，４及び５では、本発明方法を用いて、マレイン酸７０重量％及びアクリル酸３０重量％から形成されるポリマー生成物を調製する方法を説明している。また、実施例３及び４は、ポリマー生成物において低い残留マレイン酸含有率を維持しながら、重合反応時間を、３．５時間から２．５時間まで短くすることができる、ことも示している。
【００４６】
マレイン酸８０／アクリル酸２０ コポリマーの調製
比較実施例６
スターラー、還流冷却器、温度計、供給システム、窒素入口、加熱マントル及び温度制御装置を備えている２リットル四つ口丸底フラスコに対して、脱イオン水８６．２０ｇ、水酸化ナトリウム５０重量％水溶液４２７．６０ｇ、及び無水マレイン酸３３８．００ｇを投入して、反応混合物をつくり、その反応混合物を９８℃まで加熱した。その反応混合物に対して、ａ）脱イオン水１１０ｇ中のアクリル酸１００．００ｇを９４分間にわたって線形的に加え、更にｂ）過硫酸ナトリウム２０．００ｇ、過酸化水素３０重量％水溶液６６．６０ｇ、及び脱イオン水９３．４０ｇから成る開始剤溶液とを、１１２．５分間にわたって線形的に供給した。供給中、その反応混合物の温度を９８℃に保った。供給終了後、３７．５分の反応保持時間の間、反応混合物を９８℃に保った。得られたポリマー生成物は、表１に掲げたような分子量と残留マレイン酸含有率（重量％）を有していた。
【００４７】
実施例７
比較実施例６に記載した反応器に対して、脱イオン水４３．００ｇ、水酸化ナトリウム５０重量％水溶液２１３．８０ｇ、及び無水マレイン酸１６９．００ｇを投入して、反応混合物をつくり、その反応混合物を９８℃まで加熱した。次に、その反応混合物に対して、脱イオン水中の硫酸鉄七水和物（ＦｅＳＯ４・７Ｈ２０）０．１５重量％溶液１０ｇを加えた。更に過硫酸ナトリウム１０．００ｇ及び過酸化水素３０重量％水溶液３３．３０ｇ、及び脱イオン水１４．６０ｇから成る開始剤溶液５．７５ｇとアクリル酸７．５０ｇとを加えた。その後、ａ）脱イオン水１０．６０ｇ中のアクリル酸４２．５０ｇ、及びｂ）残りの開始剤溶液を、１２０分間にわたって、それぞれ線形的に供給した。供給中、反応混合物の温度を９８℃に保った。供給終了後、３０分の反応保持時間の間、反応混合物を９８℃に保った。得られたポリマー生成物は、表１に掲げたような分子量と残留マレイン酸含有率（重量％）を有していた。
【００４８】
実施例８
比較実施例６に記載した反応器に対して、無水マレイン酸３３８．００ｇ、脱イオン水１６５．００ｇ、及び水酸化ナトリウム５０重量％水溶液３３０．９０ｇを投入して反応混合物をつくり、その反応混合物を９８℃まで加熱した。次に、その反応混合物に対して、脱イオン水中の硫酸鉄七水和物（ＦｅＳＯ４・７Ｈ２０）０．１５重量％溶液２０ｇを加えた。さらに過硫酸ナトリウム２０．００ｇ、過酸化水素３０重量％水溶液６６．６０ｇ、及び脱イオン水３３．００ｇから成る開始剤溶液１２．００ｇとアクリル酸１５．００ｇとを加えた。その後、ａ）脱イオン水２１．２５ｇ中のアクリル酸８５．００ｇと、ｂ）残りの開始剤溶液とを、１２０分間にわたって、それぞれ線形的に供給した。供給中、反応混合物の温度を９８℃に保った。供給終了後、３０分の反応保持時間の間、反応混合物を９８℃に保った。得られたポリマー生成物は、表１に掲げたような分子量と残留マレイン酸含有率（重量％）を有していた。
【００４９】
実施例９
比較実施例６に記載した反応器に対して、脱イオン水１７２．００ｇ、無水マレイン酸２７０．４０ｇ、及び水酸化ナトリウム５０重量％水溶液２６４．７０ｇを投入して反応混合物をつくり、その反応混合物を９８℃まで加熱した。次に、その反応混合物に対して、脱イオン水中の硫酸鉄七水和物（ＦｅＳＯ４・７Ｈ２０）０．１５重量％溶液４．００ｇを加えた。更に過硫酸ナトリウム１８．００ｇ、過酸化水素３０重量％水溶液６０．００ｇ、及び脱イオン水２５．００ｇから成る開始剤溶液１０．００ｇとアクリル酸１２．００ｇとを加えた。その後、ａ）脱イオン水１７．００ｇ中のアクリル酸６８．００ｇと、ｂ）残りの開始剤溶液とを、１８０分間にわたって、それぞれ線形的に供給した。供給終了後、３０分の反応保持時間の間、反応混合物を９８℃に保った。その反応混合物を７０℃まで冷却し、脱イオン水２０．００ｇ中のメタ重亜硫酸ナトリウム９．３０ｇの溶液を加え、更に脱イオン水１５０．００ｇを加えた。その反応混合物のｐＨを、水酸化ナトリウム５０重量％水溶液１２５．００ｇを添加することによって、ｐＨ７．０に調整した。得られたポリマー生成物は、表１に掲げたような分子量と残留マレイン酸含有率（重量％）を有していた。
実施例７、８及び９では、本発明方法を用いて、マレイン酸８０重量％及びアクリル酸２０重量％から形成されるポリマー生成物を調製する方法を説明している。比較実施例６に比べて実施例７は、重合反応時間を２．５時間まで短縮する際には、低残留マレイン酸含有率を得るのに金属促進剤が必要である、ことを示している。実施例８及び９は、マレイン酸モノマー１モル当たり、水酸化ナトリウム１．２０モルを加えると、重合反応時間３時間未満を保ちながら、残留マレイン酸含有率が１重量％未満に維持されることを示している。
【００５０】
マレイン酸が９０重量％を超えているコポリマーの調製
実施例１０
スターラー、還流冷却器、温度計、供給システム、窒素入口、加熱マントル及び温度制御装置を備えている１リットル四つ口丸底フラスコに対して、脱イオン水５０．００ｇ、水酸化ナトリウム５０重量％水溶液１８７．４０ｇ、及びマレイン酸２２６．５０ｇを投入して反応混合物をつくった。その反応混合物を９８℃まで加熱し、脱イオン水中の硫酸鉄七水和物０．１５重量％溶液６．００ｇと、脱イオン水中の硫酸銅五水和物０．１５重量％溶液１．３２ｇとを加えた。次に、過硫酸ナトリウム２０．００ｇと、過酸化水素３０重量％水溶液６７．００ｇとを組合せることによって、開始剤溶液を調製した。アクリル酸２．５０ｇ及び開始剤溶液９．００ｇを反応混合物に加えた。その後、１）残りの開始剤溶液、及び２）アクリル酸２１．００ｇの２つの分離供給を開始した。反応混合物の温度を９８℃に保ちながら、開始剤溶液及びアクリル酸を１２０分間にわたって線形的に供給した。供給終了後、反応混合物を３０分間９８℃に保った。次に、反応混合物を８０℃まで冷却し、脱イオン水２５．００ｇ中のメタ重亜硫酸ナトリウム６．００ｇの溶液を加えた。得られたポリマー生成物の分子量を表１に掲げた。また、３０分間保持する前に測定した残留マレイン酸の重量％も表１に掲げた。
【００５１】
実施例１１
メカニカルスターラー、還流冷却器及び添加漏斗を備えている１リットル四つ口丸底フラスコに対して、脱イオン水８３．４０ｇ、無水マレイン酸２１１．４０ｇ、及び水酸化ナトリウム５０重量％水溶液１８９．５０ｇを投入して反応混合物をつくった。その反応混合物を９８℃まで加熱し、脱イオン水中の硫酸鉄七水和物０．１５重量％溶液６．００ｇと、脱イオン水中の硫酸銅五水和物０．１５重量％溶液１．３０ｇとを加えた。次に、過硫酸ナトリウム２０．００ｇと、過酸化水素３０重量％水溶液１２５．００ｇとを組合せることによって、開始剤溶液を調製した。過酸化水素３０重量％水溶液５．００ｇ及び開始剤溶液１５．００ｇを反応混合物に加えた。次に、反応混合物の温度を９８℃に保ちながら、開始剤溶液の残りを、１８０分間にわたって線形的に供給した。開始剤を供給した後、反応混合物を３０分間９８℃に保った。次に、反応混合物を８０℃まで冷却し、脱イオン水２５．００ｇ中のメタ重亜硫酸ナトリウム７．００ｇの溶液を加えた。得られたポリマー生成物の分子量を表１に掲げた。実施例１０及び１１は、本発明方法を用いて、９０重量％を超えるマレイン酸から形成されるポリマー生成物を調製する方法を説明している。
【００５２】
【表１】
2007016244.tif 000002
【００５３】
カルシウムイオン封鎖
本発明方法によって製造されるポリマー生成物は、表２に示したように、アルカリ土類金属を封鎖するのに有用である。カルシウムイオン封鎖に関して、以下の手順によって、数種のポリマー生成物を測定した：
ａ）ポリマー固形分５重量％のポリマー生成物１．８ｇを、０．００８Ｍ塩化ナトリウム溶液３００ｍｌに加えることによって、ポリマー固形分３００ｐｐｍを含むサンプル溶液を調製した。水酸化ナトリウム２重量％溶液を加えて、サンプル溶液のｐＨを１０に調整した。
ｂ）カルシウム検出電極を備えていて、 且つ Metrohm 655 Dosimat に接続されている Brinkman 672 Titroprocessor を用いて、 炭酸カルシウムとして１５，０００ｐｐｍの塩化カルシウムでサンプル溶液を１０ｐｐｍのカルシウムエンドポイントまで滴定した。
ｃ）表２に示したカルシウムイオン封鎖値は、ポリマー固形分１ｇ当たりの、炭酸カルシウムとしてのカルシウムのミリグラム数で報告した。
【００５４】
【表２】
2007016244.tif 000003
【００５５】
上記の結果は、本発明方法によって製造されたポリマー生成物は、ポリマー固形分１ｇ当たりで分子量４５００のポリアクリル酸に比べて、炭酸カルシウムとしてのカルシウムを、より有効に封鎖することができることを示している。
【００５６】
沈積物防止剤
本発明方法によって製造されたポリマー生成物は、沈積物防止剤として有用である。
以下の方法によって、沈積物防止に関してポリマー生成物を試験した：試験織物、及びバラスト３４７ｇ（綿及び綿／ポリエステルＴ−シャツ）を、ケンウッド・ミニ・Ｅ・ヨーロピアンスタイル家庭用洗濯機で洗濯した。洗濯した試験織物は、ニュージャージー州ミドルセックスにある Test Fabrics から入手した、ａ）４-４”×４”Krefeld、ｂ）４-４”×４”スモールテリー、及びｃ）１-１２”×１２”テリー洗面用タオルであった。試験織物及びバラストは、洗浄水３リットル当たり、表３に掲げた洗浄配合物６．５ｇを用いて、Ｃａ／Ｍｇ３００ｐｐｍの硬度（Ｃａ／Ｍｇの重量比３／１）を有する９０℃の洗浄水で１０サイクル洗濯した。試験織物を風乾し、２時間８００℃で灰にした。無機含量（沈積物）を測定し、その結果を表４に掲げた。
【００５７】
【表３】
2007016244.tif 000004
【００５８】
【表４】
2007016244.tif 000005
【００５９】
表４から、本発明方法によって製造されたポリマー生成物は、洗濯用途における沈積物を抑制するのに、洗浄配合物において有用であることが分かる。
【００６０】
自動皿洗い機における性能
試験方法
この試験によって、ポリマー生成物を含む自動皿洗い用洗浄剤を用いた場合の、ガラス製品上の汚れ及び皮膜の付着を測定する。食品の汚物の存在下で、ガラスタンブラーを皿洗い機の中で５サイクル洗浄し、残された汚れ及び皮膜のレベルを視覚で比較した。
Miele Model G590SC マシーンを用いて洗浄試験を行った。 皿洗い機の底部ラックには１０ − １５の大皿をランダムに配置し、上部ラックにはいくつものビーカー、ボウル及びカップをランダムに配置した。４つの新しい１０オンスガラスタンブラーを試験グラスとして上部ラックにランダムに配置した。試験で用いた汚物は、Parkay（登録商標）マーガリン８０％と Carnation（登録商標）脱脂ドライミルク２０％の混合物であった。
試験開始直前に、底部ラックにある皿に汚物を塗り：１）前すすぎ、２）主洗い、３）２回すすぎ、及び４）乾燥サイクルから成るエコノミー洗浄サイクルで機械を始動させた。前すすぎの後、機械を開け、洗浄剤アリコート６０ｇを、主洗い用の洗浄剤計量分配カップの中に入れ、水の硬度（Ｃａ2+対Ｍｇ2+の重量比２：１を有し、通常は２００ｐｐｍ硬度である）を、同じＣａ2+対Ｍｇ2+重量比に保ちながら４００ｐｐｍに調整した。用いた洗浄配合物は表６に掲げた。各主洗浄用の洗浄剤の濃度は３３３３ｐｐｍであった。供給水の温度は、１３０°Ｆに維持した。次いで乾燥時間を含むエコノミー洗浄を完全に行った。この手順は、試験グラスの各セットについて、５サイクルの全エコノミー洗浄サイクルのすべてで行った。
最後の乾燥サイクルが完了したら、ドアを開け、４つのグラスを取り出し、皮膜及び汚れに関して評価した。試験グラスは、蛍光灯を備えているライトボックスの中にそれらを置いて評価した。グラスは、表５に要約した皮膜評価システムに従って順位付けした。本発明方法によって製造されたポリマー生成物に関して、４つのグラスの平均順位を、以下の表７に記録した。
【００６１】
【表５】
2007016244.tif 000006
【００６２】
【表６】
2007016244.tif 000007
【００６３】
【表７】
2007016244.tif 000008
【００６４】
表７の結果から、本発明方法によって製造されたポリマー生成物は、皿洗い用洗浄配合物において、汚れ及び皮膜の形成を抑制するのに有効であることが分かる。